(57)【要約】【課題】  化学強化ガラスを割断するにあたって、当該化学強化ガラスに割れを生じることなく、スクライブラインの安定した形成を可能とすること、及び、これにより割れのない化学強化ガラスを得ること。【解決手段】  板状の化学強化ガラスＧ１に形成されたスクライブラインＳに沿って折割りを行うことで、化学強化ガラスＧ１を割断する化学強化ガラスの割断方法であって、化学強化ガラスＧ１に、化学強化された有効部Ｒと、有効部Ｒに隣接し、且つその表裏面のうち、少なくとも一方の面における表面応力の大きさが、有効部Ｒにおける表面応力と比較して小さい非有効部Ｎとを設け、スクライブラインＳを、非有効部Ｎの一方の面上に位置した始端Ｙから形成し始めると共に、非有効部Ｎから有効部Ｒへと進入させて形成するようにした。【選択図】図３
2014097908.tif 000002
【特許請求の範囲】
【請求項１】
板状の化学強化ガラスに形成されたスクライブラインに沿って折割りを行うことで、該化学強化ガラスを割断する化学強化ガラスの割断方法であって、
前記化学強化ガラスに、化学強化された有効部と、
該有効部に隣接し、且つその表裏面のうち、少なくとも一方の面における表面応力の大きさが、該有効部における表面応力と比較して小さい非有効部とを設け、
前記スクライブラインを、前記非有効部の前記一方の面上に位置する始端から形成し始めると共に、該非有効部から前記有効部へと進入させて形成することを特徴とする化学強化ガラスの割断方法。
【請求項２】
前記非有効部の前記一方の面における表面応力の大きさが、０〜３００ＭＰａであることを特徴とする請求項１に記載の化学強化ガラスの割断方法。
【請求項３】
前記有効部における表面応力の大きさと、前記非有効部の前記一方の面における表面応力の大きさとの差が、３０ＭＰａ以上であることを特徴とする請求項１又は２に記載の化学強化ガラスの割断方法。
【請求項４】
前記非有効部の前記一方の面は、該非有効部と前記有効部との境界から１ｍｍ以上の幅を有していることを特徴とする請求項１〜３のいずれかに記載の化学強化ガラスの割断方法。
【請求項５】
前記非有効部の前記一方の面における表面応力の大きさが、該一方の面へのマスキング、アニール、又はエッチングの実施により調整されていることを特徴とする請求項１〜４のいずれかに記載の化学強化ガラスの割断方法。
【請求項６】
前記化学強化ガラスの板厚が、０．３〜１．８ｍｍであることを特徴とする請求項１〜５のいずれかに記載の化学強化ガラスの割断方法。
【請求項７】
前記有効部が、矩形形状を有すると共に、
前記非有効部の前記一方の面が、前記有効部の外周端となる四辺のうち、連続的に連なった少なくとも二辺に沿って設けられていることを特徴とする請求項１〜６のいずれかに記載の化学強化ガラスの割断方法。
【請求項８】
請求項１〜７のいずれかの方法によって割断された化学強化ガラス。
【請求項９】
板状の化学強化ガラスであって、
化学強化された有効部と、
該有効部に隣接し、且つその表裏面のうち、少なくとも一方の面における表面応力の大きさが、該有効部における表面応力と比較して小さい非有効部とを有することを特徴とする化学強化ガラス。
【発明の詳細な説明】
【技術分野】
【０００１】
本発明は、板状の化学強化ガラス、及び板状の化学強化ガラスに形成されたスクライブラインに沿って折割りを行うことで、当該化学強化ガラスを割断する方法に関する。
【背景技術】
【０００２】
周知のように、化学強化ガラスは、イオン交換法（化学強化処理）によって表層部が強化されており、その板厚方向における表面側、及び裏面側には、圧縮応力（表面応力）が印加された圧縮応力層が形成される。これにより、通常のガラスと比較して表層部に作用する引張応力に対する破壊強度が大幅に高められている。このような化学強化ガラスは、例えば、近年急速に普及しているスマートフォンや、タブレットＰＣ等におけるディスプレイのカバーガラスとして採用されるに至っている。
【０００３】
ところで、化学強化ガラスは、その表層部に形成された圧縮応力層の存在によって、通常のガラス（非強化ガラス）とは異なり、割断を行うことが非常に困難である。詳述すると、通常のガラスを割断する際には、ホイールカッター等でガラスの表面を押圧してスクライブラインを形成した後、当該スクライブラインの周辺に引張応力を作用させることにより、スクライブラインに沿って割断を行う手法が広く用いられている。しかしながら、この手法を化学強化ガラスの割断に適用した場合には、特許文献１，２に開示されるように、割断の起点となるスクライブライン（メディアンクラック）を、圧縮応力層を突き破った状態に形成する必要が生じる。
【先行技術文献】
【特許文献】
【０００４】
【特許文献１】ＷＯ ２０１１／１１６１６５ Ａ１
【特許文献２】ＷＯ ２０１２／００９２５３ Ａ１
【発明の概要】
【発明が解決しようとする課題】
【０００５】
このことに起因して、化学強化ガラスを割断する場合には、以下のような問題を生じることがある。すなわち、化学強化ガラスの板厚方向における表面側、及び裏面側に形成される圧縮応力層の間には、圧縮応力（表面応力）の反作用としての引張応力が印加された引張応力層が形成されている。そのため、図６に示すように、化学強化ガラスＧの圧縮応力層Ａを突き破った状態にスクライブラインＳを形成した場合には、スクライブラインＳの先端が引張応力層Ｂ内に位置することになる。
【０００６】
加えて、スクライブラインＳの形成を実行する際、化学強化ガラスＧには、スクライブラインＳを形成するための荷重が負荷されることから、特に形成の初期段階においては、その形成状態が極めて不安定となる。このため、図７に示すように、引張応力層Ｂに印加された引張応力によって、スクライブラインＳ（メディアンクラック）から発生したクラックＣが、板厚方向を表面Ｇａ側（スクライブ面側）から裏面Ｇｂ側へと横断するように自走したり、図８に示すように、化学強化ガラスＧの面方向に沿って自走したりする等して、化学強化ガラスに割れが発生してしまうという問題があった。
【０００７】
上記事情に鑑みなされた本発明は、化学強化ガラスを割断するにあたって、当該化学強化ガラスに割れを生じることなく、スクライブラインの安定した形成を可能とすること、及び、この目的に適した化学強化ガラスを提供することを技術的課題とする。
【課題を解決するための手段】
【０００８】
上記課題を解決するために創案された本発明に係る方法は、板状の化学強化ガラスに形成されたスクライブラインに沿って折割りを行うことで、該化学強化ガラスを割断する化学強化ガラスの割断方法であって、前記化学強化ガラスに、化学強化された有効部と、該有効部に隣接し、且つその表裏面のうち、少なくとも一方の面における表面応力の大きさが、該有効部における表面応力と比較して小さい非有効部とを設け、前記スクライブラインを、前記非有効部の前記一方の面上に位置する始端から形成し始めると共に、該非有効部から前記有効部へと進入させて形成することに特徴付けられる。
【０００９】
このような方法によれば、スクライブラインを、有効部と比較して表面応力の大きさが小さい非有効部の一方の面上を始端として形成し始めるため、スクライブラインの形成の初期段階（非有効部内での形成段階）において、その形成状態を安定したものとすることができる。そして、この安定した状態の下で、スクライブラインの形成を非有効部から有効部へと連続的に進行させていくことにより、有効部においても、非有効部と同様に安定したスクライブラインの形成が可能となる。すなわち、有効部を始端としてスクライブラインを形成するのではなく、非有効部を始端として有効部に向かってスクライブラインを形成していくものであるため、非有効部から有効部へのスクライブライン形成の乗り移りが円滑に行われることになる。その結果、スクライブラインの形成に不当な力が作用しなくなり、スクライブライン（メディアンクラック）から発生したクラックが化学強化ガラスの板厚方向や、面方向に自走するような事態が可及的に回避され、当該強化ガラスに割れが生じることを防止できる。
【００１０】
上記の方法において、前記非有効部の前記一方の面における表面応力の大きさが、０〜３００ＭＰａであることが好ましい。
【００１１】
このようにすれば、実質的に強化されていない状態の非有効部の一方の面上を始端として、スクライブラインを形成し始めることが可能となる。このため、スクライブラインの形成の初期段階において、その形成状態は、通常の板ガラス（非強化ガラス）に対してスクライブラインを形成する場合と略同様となる。その結果、スクライブライン（メディアンクラック）から発生したクラックの自走をより効果的に回避することができ、さらに安定したスクライブラインの形成が可能となる。
【００１２】
上記の方法において、前記有効部における表面応力の大きさと、前記非有効部の前記一方の面における表面応力の大きさとの差が、３０ＭＰａ以上であることが好ましい。
【００１３】
有効部における表面応力の大きさと、前記非有効部の一方の面における表面応力の大きさとの差が、３０ＭＰａ以上あれば、上述の作用効果を得るにあたって、より有利となる。
【００１４】
上記の方法において、前記非有効部の前記一方の面は、該非有効部と前記有効部との境界から１ｍｍ以上の幅を有していることが好ましい。
【００１５】
化学強化ガラスに対し、ホイールカッター等により、そのエッジ部からスクライブラインを形成し始めると、エッジ部を起点にクラックが進展し、化学強化ガラスが割れてしまう場合がある。そのため、エッジ部から離れた位置をスクライブラインの始端とすることが望ましい。そこで、非有効部における一方の面が、有効部と非有効部との境界から１ｍｍ以上の幅を有するようにすれば、エッジ部から離れた位置をスクライブラインの始端とすることが可能となり、化学強化ガラスのエッジ部を起点とした割れを効果的に防止することができる。
【００１６】
上記の方法において、前記非有効部の前記一方の面における表面応力の大きさが、該一方の面へのマスキング、アニール、又はエッチングの実施により調整されていることが好ましい。
【００１７】
非有効部の一方の面に対し、マスキング、アニール、又はエッチングを実施することにより、当該一方の面における表面応力を、有効部における表面応力よりも小さくすることができ、上述のように安定したスクライブラインの形成が可能となる。
【００１８】
上記の方法において、前記化学強化ガラスの板厚が、０．３〜１．８ｍｍであることが好ましい。
【００１９】
化学強化ガラスの板厚が、０．３〜１．８ｍｍの範囲内にあれば、上述の作用効果を得るにあたって、さらに有利となる。
【００２０】
上記の方法において、前記有効部が、矩形形状を有すると共に、前記非有効部の前記一方の面が、前記有効部の外周端となる四辺のうち、連続的に連なった少なくとも二辺に沿って設けられていることが好ましい。
【００２１】
このようにすれば、非有効部の一方の面上を始端として、有効部に対し、当該有効部の外周端（輪郭）となる四辺のうち、縦方向に延びる二辺と平行な一又は複数のスクライブラインと、縦方向と直交する横方向に延びる二辺と平行な一又は複数のスクライブラインとを形成することができる。そのため、これらスクライブラインを形成した化学強化ガラスを割断した場合には、割断後の有効部から、矩形形状を有する複数の化学強化ガラスを得ることが可能となる。
【００２２】
なお、上記のいずれかの方法によって化学強化ガラスを割断した場合、スクライブラインの形成時に、当該スクライブライン（メディアンクラック）から発生したクラックが、化学強化ガラスの板厚方向や、面方向へと自走することを回避できるため、割れのない高品質な化学強化ガラスを得ることが可能となる。
【００２３】
また、上記課題を解決するために創案された本発明に係る化学強化ガラスは、板状の化学強化ガラスであって、化学強化された有効部と、該有効部に隣接し、且つその表裏面のうち、少なくとも一方の面における表面応力の大きさが、該有効部における表面応力と比較して小さい非有効部とを有することに特徴付けられる。
【００２４】
このような構成とし、非有効部の一方の面上を始端として、スクライブラインを形成し始めると共に、当該スクライブラインを非有効部から有効部へと進入させて形成すれば、上記の化学強化ガラスの切断方法について、既に述べた事項と同様の作用効果を享受することができる。そのため、この化学強化ガラスを、安定したスクライブラインの形成が可能な化学強化ガラスとすることができる。
【発明の効果】
【００２５】
以上のように、本発明によれば、化学強化ガラスにスクライブラインを形成する際に、当該スクライブライン（メディアンクラック）から発生したクラックが、板厚方向や面方向に自走するような事態を可及的に回避できるため、安定したスクライブラインの形成が可能となる。また、この目的の達成に適した化学強化ガラスを提供できる。
【図面の簡単な説明】
【００２６】
【図１】（ａ）〜（ｃ）は、本発明の第一実施形態に係る化学強化ガラスの作製方法を示す斜視図である。
【図２】（ａ）は、本発明の第一実施形態に係る化学強化ガラスの割断方法の作用を示す平面図であり、(ｂ)は、縦断側面図である。
【図３】（ａ）は、本発明の第一実施形態に係る化学強化ガラスの割断方法の作用を示す平面図であり、(ｂ)は、縦断側面図である。
【図４】（ａ），（ｂ）は、本発明の第二実施形態に係る化学強化ガラスの作製方法を示す斜視図である。
【図５】本発明の第二実施形態に係る化学強化ガラスの割断方法の作用を示す平面図である。
【図６】従来における化学強化ガラスの割断方法を示す側面図である。
【図７】従来における化学強化ガラスの割断方法を示す側面図である。
【図８】従来における化学強化ガラスの割断方法を示す平面図である。
【発明を実施するための形態】
【００２７】
以下、本発明の実施形態について添付の図面を参照して説明する。なお、下記の各実施形態では、板ガラスを硝酸カリウム溶融塩に浸漬することにより、化学強化ガラスを作製した後、当該化学強化ガラスを割断する場合を例に挙げて説明する。
【００２８】
図１（ａ）〜（ｃ）は、本発明の第一実施形態に係る化学強化ガラスの作製方法を示す斜視図である。この作製方法においては、まず、図１（ａ）に示すように、化学強化の対象となる一枚の板ガラスＧ１（日本電気硝子製：ＣＸ−０１）と、板ガラスＧ１の表裏面にマスキングを施すための二枚のマスク用ガラスＧ２（日本電気硝子製：ＣＸ−０１）とを準備する。なお、これら化学強化の対象となる板ガラスＧ１と、マスク用ガラスＧ２との寸法としては、例えば、強化対象の板ガラスＧ１：２００ｍｍ×１００ｍｍ×０．７ｍｍ、マスク用ガラスＧ２：１００ｍｍ×１００ｍｍ×０．７ｍｍのものを用いることができる。
【００２９】
次に、図１（ｂ）に示すように、二枚のマスク用ガラスＧ２で、強化対象の板ガラスＧ１の長手方向における一端から中央までの部位を挟み込むと共に、当該方向における他端から中央までの強化対象となる部位Ｇ１ａを露出させた状態として、これらを貼り合わせる。そして、貼り合わせた強化対象の板ガラスＧ１とマスク用ガラスＧ２とを、強化液としての４００℃の硝酸カリウム溶融塩内に８時間浸漬させる。これにより、化学強化の対象となる部位Ｇ１の表裏面に、その厚みが２３μｍで、且つ６００ＭＰａの表面応力が印加された圧縮応力層を形成することができる。
【００３０】
最後に、図１（ｃ）に示すように、二枚のマスク用ガラスＧ２を板ガラスＧ１から剥がして取り除く。これにより、板ガラスＧ１には、化学強化された有効部Ｒ（クロスハッチングを施した部位）と、マスク用ガラスＧ２に覆われていた部位である非有効部Ｎとが形成される。本実施形態では、板ガラスＧ１における表裏面の各々において、半分の面積が有効部Ｒとなり、残りの半分の面積が非有効部Ｎとなる。すなわち、板ガラスＧ１の長手方向において、有効部Ｒと非有効部Ｎとが、それぞれ１００ｍｍずつの幅を有している。なお、この場合、非有効部Ｎは、化学強化が全く施されていない状態、つまり、その表裏面に化学強化によって印加された表面応力が略０ＭＰａの状態となっている。以上の工程により、化学強化ガラスＧ１が作製される。このように作製された化学強化ガラスＧ１に対しては、後述のように、安定したスクライブラインの形成が可能となる。
【００３１】
ここで、上記の作製方法は、化学強化ガラスを作製するための一例に過ぎず、他の方法を採用することもできる。例えば、強化対象となる板ガラスＧ１へのマスキングには、ガラスの他に、例えば、ステンレス鋼繊維、ステンレス板等の金属、シリコンウエハー等のように、硝酸カリウム溶融塩に反応しないか、或いは、反応しにくいものをマスクとして用いることができる。加えて、化学強化を行うための強化液としては、硝酸カリウム溶融塩の他に、硝酸ナトリウム溶融塩、硝酸カリウムと硝酸ナトリウムとの混合塩等を用いることができる。なお、強化の対象となる板ガラスＧ１の厚みは、０．３〜１．８ｍｍであることが好ましい。
【００３２】
また、化学強化の対象となる部位Ｇ１ａの形状は、板ガラスＧ１へのマスキングを実施する位置を変更することにより、自由に形成することが可能である。ただし、どのような形状に形成する場合であっても、非有効部Ｎは、有効部Ｒと非有効部Ｎとの境界から１ｍｍ以上の幅を有していることが好ましい。
【００３３】
さらに、上記の作製方法においては、強化対象の板ガラスＧ１の表裏面の双方を強化する態様となっているが、表裏面のうち、片面のみを化学強化するようにしてもよい。しかしながら、この場合、片面のみに表面応力が印加されることになり、この表面応力に起因して、板ガラスＧ１に反りが生じる恐れがある。
【００３４】
加えて、上記の作製方法においては、非有効部Ｎは、化学強化が殆ど施されていない状態となっているが、有効部Ｒに印加された表面応力の値に対して、３０ＭＰａ小さい表面応力の値を上限値（例えば、上記の作製方法の場合においては、有効部Ｒにおける表面応力の値である６００ＭＰａに対して、５７０ＭＰａが非有効部Ｎにおける表面応力の上限値となる）として、非有効部Ｎに化学強化を施してもよい。この場合、一端、強化の対象である板ガラスＧ１の全面を化学強化した後、その一部にアニールや、エッチングを施すことにより、非有効部Ｎを形成すると共に、非有効部Ｎにおける表面応力の値を調整することができる。しかしながら、非有効部Ｎについては、実質的に化学強化が施されていない状態とすることが好ましいため、非有効部Ｎにおける表面応力の値は、０〜３００ＭＰａの範囲内とすることが適切である。加えて、非有効部Ｎと有効部Ｒの表面応力の差は、１００ＭＰａ以上であることが好ましく、２００、３００、４００ＭＰａ以上であることが、さらに好ましい。
【００３５】
以下、化学強化ガラスの割断方法について詳細に説明する。なお、本実施形態では、上記の作製方法で得られた化学強化ガラスＧ１を、その長手方向と平行に割断する場合を例に挙げて説明する。
【００３６】
図２（ａ）に示すように、化学強化ガラスＧ１を割断するための起点となるスクライブラインＳを形成するため、化学強化ガラスＧ１を、その長手方向に延びる切断予定線Ｘに沿って、非有効部Ｎ上の位置Ｙから有効部Ｒ上の位置Ｚまで、スクライブ形成刃のホイールカッターＷで押圧する。なお、位置Ｙと位置Ｚとの双方は、化学強化ガラスＧ１のエッジ部Ｇ１ｅから離間して位置している。そのため、エッジ部Ｇ１ｅからスクライブラインＳを形成する場合のように、エッジ部Ｇ１ｅを起点にクラックが進展し、化学強化ガラスＧ１が割れてしまうような事態を可及的に回避できる。
【００３７】
そして、この化学強化ガラスの割断方法によれば、以下のような作用効果が得られる。すなわち、化学強化ガラスＧ１に形成されるスクライブラインＳの始端Ｙが、化学強化が施されていない（化学強化によって印加された表面応力の値が、略０ＭＰａである）非有効部Ｎ上に位置していることから、スクライブラインＳの形成の初期段階（非有効部Ｎ内での形成段階）において、その形成状態は、通常の板ガラス（非強化ガラス）に対してスクライブラインを形成する場合と略同様となる。このため、この段階におけるスクライブラインＳの形成を安定したものとすることができる。
【００３８】
また、図３（ａ）に示すように、この安定した状態の下で、スクライブラインＳの形成が、非有効部Ｎから有効部Ｒへと連続的に進行していく。なお、このとき、化学強化ガラスＧ１に順次形成されるスクライブラインＳは、図３（ｂ）に示すように、表面応力が印加された圧縮応力層Ａを突き破った状態で形成される。換言すれば、形成されたスクライブラインＳにおいて、化学強化ガラスＧ１の板厚方向における先端は、引張応力が印加された引張応力層Ｂ内に位置している。
【００３９】
そのため、スクライブラインＳ（メディアンクラック）から発生したクラックが、化学強化ガラスＧ１の板厚方向や、面方向に自走する恐れが生じる。しかしながら、スクライブラインＳの形成が、安定した状態を維持したまま、有効部Ｒへと連続的に進行していくことにより、この有効部Ｒにおいても、非有効部Ｎと同様に安定したスクライブラインＳの形成が可能となる。
【００４０】
すなわち、有効部Ｒを始端ＹとしてスクライブラインＳを形成するのではなく、非有効部Ｎを始端Ｙとすると共に、非有効部Ｎから有効部Ｒに向かってスクライブラインＳを形成していくため、非有効部Ｎから有効部Ｒへのスクライブライン形成の乗り移りが円滑に行われる。その結果、スクライブラインＳの形成に不当な力が作用しなくなり、上述のような恐れを可及的に排除することができる。
【００４１】
そして、このようにしてスクライブラインＳが形成された化学強化ガラスＧ１を、当該スクライブラインＳに沿って折割ることによって割断すれば、上述の作用効果によって、割れのない高品質な化学強化ガラスを得ることが可能となる。
【００４２】
以下、本発明の第二実施形態に係る化学強化ガラスの作製方法、及び、作製された化学強化ガラスを割断する方法について説明する。
【００４３】
図４（ａ）は、本発明の第二実施形態に係る化学強化ガラスの作製方法を示す斜視図である。この作製方法は、上記の第一実施形態に係る化学強化ガラスの作製方法において、板ガラスＧ１に対し、マスキングを実施する位置（マスク用ガラスＧ２を板ガラスＧ１に貼り付ける位置）を変更したものである。詳述すると、板ガラスＧ１の矩形形状を形成する四辺のうち、連続的に連なった二辺に沿って、板ガラスＧ１の外周部に対してマスキングを実施することにより、図４（ｂ）に示すような、矩形形状を有する有効部Ｒと、有効部Ｒの外周端となる四辺のうち、連続的に連なった二辺に沿った非有効部Ｎとを形成することができる。
【００４４】
このような化学強化ガラスＧ１に対しては、図５に示すように、非有効部Ｎを始端Ｙとして、有効部Ｒに対し、有効部Ｒの外周端（輪郭）となる四辺のうち、縦方向に延びる二辺と平行なスクライブラインＳと、縦方向と直交する横方向に延びる二辺と平行なスクライブラインＳとを形成することができる。そのため、これらスクライブラインＳを形成した化学強化ガラスＧ１を割断した場合には、割断後の有効部Ｒから、矩形形状を有する複数の化学強化ガラスを得ることが可能となる。なお、この場合においても、スクライブラインＳの始端Ｙと終端Ｚとの双方は、エッジ部Ｇ１ｅから離間して位置させることが好ましい。
【００４５】
ここで、本発明に係る化学強化ガラスの割断方法は、上記の各実施形態で説明した態様に限定されるものではない。例えば、上記の各実施形態において、化学強化が施された有効部は、いずれも矩形形状を有しているが、強化の対象となる板ガラスに対してマスクキングを施す位置、又は、マスクの形状を変更することで、他の形状に形成してもよい。
【００４６】
また、上記の各実施形態においては、有効部内にスクライブラインの終端が位置しているが、非有効部に位置させてもよい。この場合、例えば、上記の第二実施形態に係る化学強化ガラスにおいて、非有効部は、有効部の外周端となる四辺のうち、連続した二辺に沿って設けられているが、四辺全てに沿って非有効部を設ければ、スクライブラインの始端と終端との双方を、非有効部内に位置させることができる。
【００４７】
さらに、スクライブラインは、化学強化ガラスのエッジ部を始端、及び終端として形成してもよい。しかしながら、エッジ部を起点としてクラックが進展し、化学強化ガラスに割れが生じるような事態の発生を防止するため、エッジ部から離間した位置を始端、及び終端とすることが望ましい。加えて、マスク用ガラスとして、強化対象の板ガラスと同一の板ガラスを使用したが、異なった種類の板ガラスを使用してもよい。
【符号の説明】
【００４８】
Ｇ１        化学強化ガラス（強化の対象となる板ガラス）
Ｇ１ａ      強化対象となる部位
Ｇ１ｅ      エッジ部
Ｒ          有効部
Ｎ          非有効部
Ｘ          切断予定線
Ｓ          スクライブライン
Ｙ          スクライブラインの始端
Ｚ          スクライブラインの終端
Ａ          圧縮応力層
Ｂ          引張応力層
Ｗ          ホイールカッター
Ｇ２        マスク用ガラス
【図１】
2014097908.tif 000003
【図２】
2014097908.tif 000004
【図３】
2014097908.tif 000005
【図４】
2014097908.tif 000006
【図５】
2014097908.tif 000007
【図６】
2014097908.tif 000008
【図７】
2014097908.tif 000009
【図８】
2014097908.tif 000010